КОМПОЗИЦИЯ НА ОСНОВЕ ОКСИДОВ ЦИРКОНИЯ, ЦЕРИЯ, ИТТРИЯ, ЛАНТАНА И ДРУГОГО РЕДКОЗЕМЕЛЬНОГО ЭЛЕМЕНТА, СПОСОБ ПОЛУЧЕНИЯ И ПРИМЕНЕНИЕ В КАТАЛИЗЕ

2
1. Композиция на основе оксидов циркония, церия и иттрия, отличающаяся тем, что она содержит, кроме того, оксид лантана и оксид дополнительного редкоземельного элемента, отличного от церия, лантана и иттрия, с концентрацией оксида циркония, равной, по меньшей мере, 25 мас.%, с концентрациями оксида церия, составляющими от 15 до 60 мас.%, оксида иттрия от 10 до 25 мас.%, оксида лантана от 2 до 10 мас.% и оксида дополнительного редкоземельного металла от 2 до 15 мас.%, причем композиция, кроме того, после прокаливания в течение 10 ч при 1150°С обладает удельной поверхностью, равной, по меньшей мере, 15 м/г, и кристаллической фазой с кубической решеткой.
2. Композиция по п.1, отличающаяся тем, что дополнительный редкоземельный элемент выбран из неодима, празеодима, гадолиния и самария.
3. Комозиция по п.1 или 2, отличающаяся тем, что суммарная концентрация оксидов иттрия, лантана и дополнительного редкоземельного элемента составляет максимум 30 мас.%.
4. Композиция по любому из пп.1 или 2, отличающаяся тем, что концентрация оксида циркония составляет, по меньшей мере, 40 мас.% и оксида церия не более 40 мас.%.
5. Композиция по любому из пп.1 или 2, отличающаяся тем, что концентрация оксида циркония составляет, по меньшей мере, 50 мас.% и оксида церия не более 25 мас.%.
6. Композиция по любому из пп.1 или 2, отличающаяся тем, что концентрация оксида циркония составляет, по меньшей мере, 50 мас.%, концентрация оксида церия составляет от 15 до 30 мас.%, оксида иттрия от 10 до 20 мас.% и оксида лантана от 2 до 5 мас.%.
7. Композиция по п.6, отличающаяся тем, что концентрация оксида иттрия составляет от 15 до 20 мас.%.
2
8. Композиция по любому из пп.1 или 2, отличающаяся тем, что удельная поверхность композиции после прокаливания в течение 4 ч при 1000°С равна, по меньшей мере, 30 м/г.
2
9. Композиция по п.6, отличающаяся тем, что дополнительный редкоземельный элемент представляет собой празеодим или неодим, и что удельная поверхность композиции после прокаливания в течение 10 ч при 1150°С равна, по меньшей мере, 20 м/г.
2
10. Композиция по любому из пп.1 или 2, отличающаяся тем, что удельная поверхность композиции после прокаливания в течение 4 ч при 900°С равна, по меньшей мере, 65 м/г.
2
11. Композиция по п.6, отличающаяся тем, что дополнительный редкоземельный элемент представляет собой неодим или празеодим, и что удельная поверхность композиции после прокаливания в течение 4 ч при 1000°С составляет, по меньшей мере, 45 м/г.
2
12. Композиция по любому из пп.1 или 2, отличающаяся тем, что удельная поверхность композиции после прокаливания в течение 10 ч при 1150°С составляет, по меньшей мере, 20 м/г.
2
13. Композиция по п.7, отличающаяся тем, что удельная поверхность композиции после прокаливания в течение 10 ч при 1100°С составляет, по меньшей мере, 30 м/г.
14. Композиция по любому из пп.1 или 2, отличающаяся тем, что степень ее восстановительной способности, определенная для композиции, прокаленной в течение 4 ч при 900°С, равна, по меньшей мере, 80%.
15. Композиция по любому из пп.1 или 2, отличающаяся тем, что степень ее восстановительной способности, определенная для композиции, прокаленной в течение 4 ч при 900°С, равна, по меньшей мере, 85%.
16. Композиция по любому из пп.1 или 2, отличающаяся тем, что степень ее восстановительной способности, определенная для композиции, прокаленной в течение 4 ч при 900°С, равна, по меньшей мере, 90%.
17. Способ получения композиции по любому из пп.1-13, отличающийся тем, что он включает следующие стадии:
(a) готовят смесь, содержащую соединения циркония, церия, иттрия, лантана и дополнительного редкоземельного элемента;
(в) упомянутую смесь смешивают с соединением основного характера, в результате чего получают осадок;
(с) упомянутый осадок греют в водной среде;
(d) к осадку, полученному на предыдущей стадии, вносят добавку, выбранную из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
(е) полученный таким образом осадок прокаливают.
18. Способ получения композиции по любому из пп.14-16, отличающийся тем, что он содержит следующие стадии:
(a') готовят смесь, содержащую соединения циркония, церия, иттрия, лантана и дополнительного редкоземельного элемента;
(в') упомянутую смесь смешивают с соединением основного характера в результате чего получают осадок;
(с') упомянутый осадок греют в водной среде;
(d') к осадку, полученному на предыдущей стадии, вносят добавку, выбранную из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
(е') проводят первое прокаливание полученного таким образом осадка в атмосфере инертного газа или под вакуумом, затем второе прокаливание в окислительной среде.
19. Способ по п.17 или 18, отличающийся тем, что в качестве соединений циркония, церия, иттрия, лантана и дополнительного редкоземельного элемента используют соединение из нитратов, сульфатов, ацетатов, хлоридов, цериево-аммиачных нитратов.
20. Способ по любому из пп.17 или 18, отличающийся тем, что нагревание осадка на стадии (с) или (с') проводят при температуре, равной, по меньшей мере, 100°С.
21. Способ по любому из пп.17 или 18, отличающийся тем, что перед прокаливанием осадок со стадии (d) или (d') промывают.
22. Каталитическая система, отличающаяся тем, что она содержит композицию по любому из пп.1-16.
23. Способ обработки выхлопных газов двигателей внутреннего сгорания, отличающийся тем, что в качестве катализатора используют каталитическую систему по п. 22 или композицию по любому из пп.1-16.